СПОСОБ ПОЛУЧЕНИЯ ОРГАНИЧЕСКОГО ТЕРМОСТОЙКОГО НАПОЛНИТЕЛЯ ДЛЯ ТЕРМОЭРОЗИОННОСТОЙКОГО БРОНЕПОКРЫТИЯ ВКЛАДНОГО ЗАРЯДА СМЕСЕВОГО ТВЕРДОГО РАКЕТНОГО ТОПЛИВА

1. Способ получения органического термостойкого наполнителя для термоэрозионностойкого бронепокрытия, включающий ступенчатое отверждение жидкой фенолоформальдегидной смолы резольного типа при нагревании в интервале температур от 80°C до 200°C с последовательным осуществлением реакций поликонденсации и сшивания полимера, операций дробления, измельчения, сушки и просеивания полученного продукта, при этом в процессе нагревания для создания оптимальных условий протекания реакции поликонденсации, сопровождающейся вспениванием продукта, после достижения температуры 120°C ускоряют процесс нагрева до скорости 1°C/мин, а процесс сшивания полимера осуществляют при температуре более 150°C в условиях снижения скорости нагрева до 0,5-0,2°C/мин.
2. Способ получения органического термостойкого наполнителя для термоэрозионностойкого бронепокрытия по п.1, отличающийся тем, что отверждение смолы с условной вязкостью в пределах 50-300с, временем желатинизации в пределах 60-180с проводят при нагревании по следующему режиму: до температуры 80°C в течение 18-22 мин, до температуры 100°C - в течение 8-12 мин, до температуры 110°C в течение 28-32 мин; до температуры 120°C в течение 58-62 мин; до температуры 150°C в течение 28-32 мин; до температуры 180°C в течение 58-62 мин и до температуры 200°C в течение 118-122 мин.
3. Способ получения органического термостойкого наполнителя для термоэрозионностойкого бронепокрытия по п.1, отличающийся тем, что отверждение смолы проводится в поддонах, высота слоя смолы в которых составляет 30-50 мм.
4. Способ получения органического термостойкого наполнителя для термоэрозионностойкого бронепокрытия по п.1, отличающийся тем, что измельчение отвержденной смолы проводят до получения частиц размером не более 0,18 мм.